(57)【要約】【課題】様々な機器に適用可能なマグネシウム系金属の薄板の製造方法を提供する。【解決手段】本発明のマグネシウム系金属の薄板の製造方法は、溶融炉に収容されるカルシウムが添加されたマグネシウムの溶融金属を、傾斜部材に、流下する流下工程と、  傾斜部材において、溶融金属を傾斜面で冷却してマグネシウム合金の結晶を生成させることにより、溶融金属を半凝固スラリーとする結晶生成工程と、  傾斜部材の傾斜面の下方端部から落下する半凝固スラリーを、蓄積容器に蓄積して、結晶を成長させる結晶成長工程と、  蓄積容器から吐出される半凝固スラリーに、圧力を付与して所定厚みの薄板に成型する成型工程と、を備える。【選択図】図１
2015188926.tif 000002
【特許請求の範囲】
【請求項１】
溶融炉に収容されるカルシウムが添加されたマグネシウムの溶融金属を、傾斜部材に、流下する流下工程と、
前記傾斜部材において、前記溶融金属を傾斜面で冷却してマグネシウム合金の結晶を生成させることにより、前記溶融金属を半凝固スラリーとする結晶生成工程と、
前記傾斜部材の傾斜面の下方端部から落下する前記半凝固スラリーを、蓄積容器に蓄積して、前記結晶を成長させる結晶成長工程と、
前記蓄積容器から吐出される前記半凝固スラリーに、圧力を付与して所定厚みの薄板に成型する成型工程と、を備える、マグネシウム系金属の薄板の製造方法。
【請求項２】
前記溶融金属は、マグネシウムに、溶融金属全体に対して０．１〜１０ｍａｓｓ％のカルシウムが添加されている、請求項１記載のマグネシウム系金属の薄板の製造方法。
【請求項３】
前記溶融金属は、マグネシウムに、溶融金属全体に対して０．１〜２０ｍａｓｓ％のアルミニウム添加されている、請求項２記載のマグネシウム系金属の薄板の製造方法。
【請求項４】
前記傾斜部材は、表面である前記傾斜面で流下された前記溶融金属を移動させ、
前記傾斜部材はその内部および裏面の少なくとも一方に、冷却部材を備える、請求項１から３のいずれか記載のマグネシウム系金属の薄板の製造方法。
【請求項５】
前記冷却部材は、前記傾斜面を移動する前記溶融金属を冷却して、結晶を生成させることにより半凝固スラリーにする、請求項４記載のマグネシウム系金属の薄板の製造方法。
【請求項６】
前記傾斜部材は、流下する前記溶融金属の流下量および温度の少なくとも一つに応じて、その傾斜角度および長さの少なくとも一方を変更可能である、請求項１から５のいずれか記載のマグネシウム系金属の薄板の製造方法。
【請求項７】
前記冷却部材は、流下する前記溶融金属の流下量および温度の少なくとも一つに応じて、冷却能力を変更可能である、請求項４から６のいずれか記載のマグネシウム系金属の薄板の製造方法。
【請求項８】
前記蓄積容器は、前記傾斜部材で生成された結晶の大きさおよび形状の少なくとも一つを成長させる、請求項１から７のいずれか記載のマグネシウム系金属の薄板の製造方法。
【請求項９】
前記蓄積容器は、前記半凝固スラリーの温度および粘度の少なくとも一つに基づいて、吐出までの蓄積時間を変更可能である、請求項８記載のマグネシウム系金属の薄板の製造方法。
【請求項１０】
前記蓄積容器は、前記傾斜部材で得られる半凝固スラリーを、前記成型冶具に、単位時間において略均一量を吐出できる、請求項１から９のいずれか記載のマグネシウム系金属の薄板の製造方法。
【請求項１１】
前記成型工程では、前記蓄積容器から吐出される前記半凝固スラリーに上下から圧力を加える一対の圧力ローラーが使用される、請求項１から１０のいずれか記載のマグネシウム系金属の薄板の製造方法。
【請求項１２】
前記一対の圧力ローラーの相互間距離は、前記所定厚みに基づく、請求項１１記載のマグネシウム系金属の薄板の製造方法。
【請求項１３】
前記薄板の平均結晶粒径は、約３５μｍである、請求項１から１２のいずれか記載のマグネシウム系金属の薄板の製造方法。
【発明の詳細な説明】
【技術分野】
【０００１】
本発明は、マグネシウム系金属の薄板を製造する製造方法に関する。
【背景技術】
【０００２】
電気製品、自動車や航空機などの輸送機器、精密機器、製造機械など、様々なアプリケーションにおいて筐体などを構成するために種々の金属素材が用いられる。このような様々なアプリケーションの筐体などは、鉄やアルミなどの単一金属素材で形成されるだけでなく、様々な合金素材が用いられることが多くなってきている。
【０００３】
例えば、電気製品や輸送機器などにおいては、軽量化を目的として、合金素材が用いられることがある。精密機器や製造機械などにおいては、耐久性や強度の向上を目的として合金素材が用いられることがある。このように、従来の単一金属素材が使用されていたアプリケーションやそのアプリケーションの構成部分においても、種々の合金素材が用いられるようになってきている。特に、電気製品の分野では使い勝手の良さが求められることから、輸送機器の分野では低燃費が求められることから、軽量でありながら耐久性や強度に優れた合金素材が、これらのアプリケーションの構成部分に使用されることが多くなってきている。
【０００４】
特に、低燃費や低公害を目的として、輸送機器の軽量化が求められている。輸送機器は、多くの金属製の部品を備えており、これら多くの各種部品のそれぞれが、軽量の金属や合金で製造されることが、輸送機器の軽量化の基本となる。
【０００５】
このような状況で、構造材料として実用可能な金属においては、最も低密度のマグネシウムが注目されている。マグネシウムの室温における密度は、１．７ｇ／ｃｍ３であり、この密度は鉄の密度の約１／４であり、アルミニウムの密度の約２／３である。また、マグネシウムは、比強度、比剛性、切削性、耐くぼみ性、振動吸収等の性質が優れていることも知られている。
【０００６】
これらの特性により、マグネシウムは、これまでノートパソコンや携帯端末の筐体などの小型の電子機器に用いられてきた。更なる展開として、上述のように、大型製品である輸送機器の各種部品に使用されることが望まれている。
【０００７】
しかしながら、マグネシウムには次のような問題点がある。
（問題１）低温で発火しやすく、高温環境下での強度特性が低い。
（問題２）形状等を加工する塑性加工性が低い。
（問題３）各種部品に適用するための基礎部材となるマグネシウム薄板を製造するコストが高い。
【０００８】
例えば、問題１では、マグネシウムは低温で発火しやすく、高温環境下での耐久性や強度特性が低下する。多くの輸送機器は、エンジン機構によって駆動されることが多い。輸送機器に用いられる各種部品は、このエンジン機構からの熱や駆動による熱を受けやすく、高温環境となりやすい。小型の電子機器と異なり、輸送機器の各種部品には、この耐熱性の問題で、マグネシウムが適用されにくい状態であった。
【０００９】
また、ノートパソコンや携帯端末の筐体は、簡単な成型加工でその形状を作ることが出来る。これに対して、輸送機器に用いられる各種部品は、平面的にも立体的にも様々なかつ複雑な形状を有することが必要であり、複雑な加工を必要とする。このため、問題２にある塑性加工性の低さは、輸送機器へのマグネシウムの適用を阻んでいる。
【００１０】
更に、輸送機器は、厳しいコストダウン要求に常にさらされている。自動車や建設用機械などは、グローバルな世界市場における企業間競争が厳しく、性能向上とコストダウンの両立が常に求められている。このため、問題３も、マグネシウムの輸送機器への適用を阻んでいる。特に、マグネシウムは、アルミニウムなどと異なり、薄板にするために、多数の回数での圧延などを必要とする。圧延回数が増加することは、薄板を製造する工程でのコストを増加させる問題を有している。この薄板を製造する工程を、単純化したり簡略化したりするために溶湯から直接薄板を鋳造すると、マグネシウム薄板の耐久性、機械的特性が低下すると共に、表面傷の発生や面粗度の低下により、その後に様々な形状への加工を行うことが困難となる問題に繋がる。
【００１１】
このような問題１〜問題３によって、ノートパソコンや携帯端末の筐体のような小型の機器への適用から、輸送機器のような大型の機器への適用へと、なかなか進まない現状がある。しかしながら、近年の環境問題への関心の高まり、輸送機器メーカーのコストダウン要求などが相まって、輸送機器などの大型の機器の軽量化の要求も年々高まっている。
【００１２】
このような状況で、マグネシウムの薄板を製造する技術が提案されている（例えば、特許文献１参照）。
【先行技術文献】
【特許文献】
【００１３】
【特許文献１】特開２００８−３０７５４２号公報
【発明の概要】
【発明が解決しようとする課題】
【００１４】
特許文献１は、マグネシウム系金属を溶融した溶湯ｍ０を溶湯槽１３に供給し、溶湯ｍ０を引き出して少なくとも１対の鋳造上ロール２１及び鋳造下ロール２２からなる鋳造用双ロールの間隙に供給して圧力を加え、所定の温度に凝固した所定の厚さの板に鋳造する鋳造工程と、鋳造された板を少なくとも一対の圧延ロール４１、４２によって圧力を加え、圧延してマグネシウム系金属薄板を製造する圧延工程とを少なくとも含む、マグネシウム系金属の薄板製造方法を開示する。
【００１５】
特許文献１の技術は、マグネシウム系金属を溶融させた溶融金属を、最初のロールに投下して冷却し、その後に次のロールで圧延する工程で、マグネシウム系金属の薄板を製造する。単純かつ簡易な工程により、マグネシウム薄板の製造コストを低下させることを目的としている。
【００１６】
しかしながら、特許文献１の技術は、マグネシウム系金属の溶融金属を、最初のロールで急速に冷却して薄板を鋳造し、その後圧延するので、製造されるマグネシウム薄板の耐久性、機械的性質が非常に低くなってしまう問題を有している。従来技術で説明したように、マグネシウム薄板を製造するにおいては、複数回に渡って圧延を必要とする。このため、特許文献１に開示される、急速冷却と単数圧延のみの工程では、マグネシウム薄板の耐久性、機械的特性が低下する。もちろん、表面傷の発生や面粗度の低下が避けられない。
【００１７】
このような耐久性や機械的性質が低下することで、マグネシウム薄板を、様々な部品にあわせた加工をすることが難しい状態が残る。あるいは加工されて得られた部品の耐久性や強度信頼性が不十分との問題を残している。
【００１８】
このように、特許文献１の技術は、従来技術で説明した問題３のコスト低減を考慮しているが、問題２を残したままである。もちろん、問題１への考慮がないので、製造されるマグネシウム薄板を、輸送機器などの幅広い機器の各種部品へ適用することも困難なままである。
【００１９】
また、マグネシウム系金属の溶融金属を一度固化してビレットを製造し、ビレットに押出加工や圧延加工を繰り返すことで、マグネシウム薄板を製造する技術も提案されている。この場合には、複数回の塑性加工により薄型化が図られるので、耐久性や強度は維持されて、問題２は生じにくい。しかしながら、製造コストが上昇し、問題３が残ったままである。
【００２０】
また、問題１の考慮もされないままのマグネシウム薄板の場合には、問題２、問題３が解決されていても、上述の通り高温環境下での耐久性や強度特性が損なわれ、高温環境となりやすい輸送機器などへの適用が困難なままである。
【００２１】
軽量であるマグネシウムを小型電子機器だけでなく、輸送機器などの大型機器にも適用することが求められている。しかしながら、ここで述べたように、この適用に当たっては、上述した問題１〜問題３のいずれかのみを解決しても、輸送機器などへのマグネシウムの適用は困難である。すなわち、問題１〜３の全てを同時に解決して初めて、マグネシウムが、輸送機器等へ適用可能となる。
【００２２】
従来技術は、問題１〜３の全てもしくはいずれかを解決できないままであり、マグネシウムを、輸送機器などへ適用することが困難である問題を有していた。もちろん、輸送機器のみでなく、複雑な加工を必要とする機器や、高温環境となる電子機器などへの適用、低コストが要求される機器への適用も、困難である問題を残していた。
【００２３】
本発明は、問題１〜３を同時に解決し、この同時解決によって様々な機器に適用可能なマグネシウム系金属の薄板の製造方法を提供することを目的とする。
【課題を解決するための手段】
【００２４】
上記課題に鑑み、本発明のマグネシウム系金属の薄板の製造方法は、溶融炉に収容されるカルシウムが添加されたマグネシウムの溶融金属を、傾斜部材に、流下する流下工程と、
傾斜部材において、溶融金属を傾斜面で冷却してマグネシウム合金の結晶を生成させることにより、溶融金属を半凝固スラリーとする結晶生成工程と、
傾斜部材の傾斜面の下方端部から落下する半凝固スラリーを、蓄積容器に蓄積して、結晶を成長させる結晶成長工程と、
蓄積容器から吐出される半凝固スラリーに、圧力を付与して所定厚みの薄板に成型する成型工程と、を備える。
【発明の効果】
【００２５】
本発明のマグネシウム系金属の薄板の製造方法は、マグネシウムにカルシウムが添加された溶融金属を用いることで、発火抑制特性を高め、問題１を解消している。更に、傾斜部材で結晶を生成させてその後に結晶を成長させることで、結晶の微細化および均一化を実現し、耐久性や強度を残して加工性を高めることを実現している。更に、溶融金属に、最初のステップでの傾斜部材での半凝固スラリーの生成と、次のステップで薄板への成型という２段階工程により、製造コストを低減している。
【００２６】
このように、本発明のマグネシウム系金属の薄板の製造方法は、従来技術の問題１〜３を全て同時解決できる。この結果、得られる薄板は、加工性、耐久性・強度、コストのいずれの面でも、輸送機器を始めとする様々な機器に適用できる。
【００２７】
更には、輸送機器を始めとした機器の軽量化を実現し、環境負荷低減との社会的目的も実現できる。
【図面の簡単な説明】
【００２８】
【図１】本発明の実施の形態１におけるマグネシウム系金属の薄板の製造方法を実行する製造装置の模式図である。
【図２】本発明の実施の形態２における実施例での製造された薄板の写真である。
【図３】本発明の実施の形態２における実施例で製造された薄板内部の光学顕微鏡観察によって得られた写真である。
【図４】本発明の実施の形態２における実施例の圧延試験結果のグラフである。
【図５】本発明の実施の形態２におけるビッカース硬さ試験の結果を示すグラフである。
【図６】本発明の実施の形態２におけるエリクセン試験の結果を示すグラフである。
【発明を実施するための形態】
【００２９】
本発明の第１の発明に係るマグネシウム系金属の薄板の製造方法は、溶融炉に収容されるカルシウムが添加されたマグネシウムの溶融金属を、傾斜部材に、流下する流下工程と、
傾斜部材において、溶融金属を傾斜面で冷却してマグネシウム合金の結晶を生成させることにより、溶融金属を半凝固スラリーとする結晶生成工程と、
傾斜部材の傾斜面の下方端部から落下する半凝固スラリーを、蓄積容器に蓄積して、結晶を成長させる結晶成長工程と、
蓄積容器から吐出される半凝固スラリーに、圧力を付与して所定厚みの薄板に成型する成型工程と、を備える。
【００３０】
この構成により、薄板の製造方法は、発火温度が高く、結晶粒度が微細化されて均一化されるマグネシウム系金属の薄板を製造できる。
【００３１】
本発明の第２の発明に係るマグネシウム系金属の薄板の製造方法では、第１の発明に加えて、溶融金属は、マグネシウムに、溶融金属全体に対して０．１〜１０ｍａｓｓ％のカルシウムが添加されている。
【００３２】
この構成により、薄板の製造方法は、発火温度の高いマグネシウム系金属の薄板を製造できる。
【００３３】
本発明の第３の発明に係るマグネシウム系金属の薄板の製造方法では、第２の発明に加えて、溶融金属は、マグネシウムに、溶融金属全体に対して０．１〜２０ｍａｓｓ％のアルミニウム添加されている。
【００３４】
この構成により、薄板の製造方法は、発火温度の高いマグネシウム系金属の薄板を製造できる。
【００３５】
本発明の第４の発明に係るマグネシウム系金属の薄板の製造方法では、第１から第３のいずれかの発明に加えて、傾斜部材は、表面である傾斜面で流下された溶融金属を移動させ、傾斜部材はその内部および裏面の少なくとも一方に、冷却部材を備える。
【００３６】
この構成により、傾斜部材は、溶融金属を適切に半凝固スラリーとできる。
【００３７】
本発明の第５の発明に係るマグネシウム系金属の薄板の製造方法では、第４の発明に加えて、冷却部材は、傾斜面を移動する溶融金属を冷却して、結晶を生成させることにより半凝固スラリーにする。
【００３８】
この構成により、結晶が生成した状態から、薄板の成形につなげることが出来る。
【００３９】
本発明の第６の発明に係るマグネシウム系金属の薄板の製造方法では、第１から第５のいずれかの発明に加えて、傾斜部材は、流下する溶融金属の流下量および温度の少なくとも一つに応じて、その傾斜角度および長さの少なくとも一方を変更可能である。
【００４０】
この構成により、傾斜部材は、溶融金属の様々な状態に応じて半凝固スラリーを生成できる。
【００４１】
本発明の第７の発明に係るマグネシウム系金属の薄板の製造方法では、第４から第６のいずれかの発明に加えて、冷却部材は、流下する溶融金属の流下量および温度の少なくとも一つに応じて、冷却能力を変更可能である。
【００４２】
この構成により、傾斜部材は、溶融金属の様々な状態に応じて、半凝固スラリーを生成できる。
【００４３】
本発明の第８の発明に係るマグネシウム系金属の薄板の製造方法では、第１から第７のいずれかの発明に加えて、蓄積容器は、傾斜部材で生成された結晶の大きさおよび形状の少なくとも一つを成長させる。
【００４４】
この構成により、薄板の製造方法は、結晶粒度が微細化されるとともに均一化されたマグネシウム系金属の薄板を製造できる。
【００４５】
本発明の第９の発明に係るマグネシウム系金属の薄板の製造方法では、第８の発明に加えて、蓄積容器は、半凝固スラリーの温度および粘度の少なくとも一つに基づいて、吐出までの蓄積時間を変更可能である。
【００４６】
この構成により、蓄積容器は、半凝固スラリーの様々な状態に応じて、最適な結晶成長を実現できる。
【００４７】
本発明の第１０の発明に係るマグネシウム系金属の薄板の製造方法では、第１から第９のいずれかの発明に加えて、蓄積容器は、傾斜部材で得られる半凝固スラリーを、成型冶具に、単位時間において略均一量を吐出できる。
【００４８】
この構成により、蓄積容器は、半凝固スラリーにおいて傾斜部材と成型冶具との間の最適なバッファの役割を果すことができる。特に、結晶の肥大化を防止できる短時間での蓄積と、均一量を吐出する必要な時間の蓄積との、最適なバランスでの蓄積時間でのバッファを実現できる。
【００４９】
本発明の第１１の発明に係るマグネシウム系金属の薄板の製造方法では、第１から第１０のいずれかの発明に加えて、成型工程では、蓄積容器から吐出される半凝固スラリーに上下から圧力を加える一対の圧力ローラーが使用される。
【００５０】
この構成により、成型冶具は、結晶成長した半凝固スラリーから、薄板を成型できる。成型される薄板は、結晶粒度の微細化および均一化が図られている。
【００５１】
本発明の第１２の発明に係るマグネシウム系金属の薄板の製造方法では、第１１の発明に加えて、一対の圧力ローラーの相互間距離は、所定厚みに基づく。
【００５２】
この構成により、成型冶具は、所望の厚みの薄板を成型できる。
【００５３】
本発明の第１３の発明に係るマグネシウム系金属の薄板の製造方法では、第１から第１２のいずれかの発明に加えて、薄板の平均結晶粒径は、約３５μｍである。
【００５４】
この構成により、製造される薄板は、塑性加工性が高いとともに機械的強度も高い。
【００５５】
以下、図面を参照しながら、本発明の実施の形態を説明する。
【００５６】
（実施の形態１）
【００５７】
（全体概要）
まず、実施の形態１におけるマグネシウム系金属の薄板の製造方法（以下、「薄板製造方法」という）の概要を説明する。図１は、本発明の実施の形態１におけるマグネシウム系金属の薄板の製造方法を実行する製造装置（以下、「薄板製造装置」という）の模式図である。
【００５８】
薄板製造装置１は、溶融炉２と、傾斜部材３と、蓄積容器４と、成型冶具５と、を備える。溶融炉２は、カルシウムが添加されたマグネシウムの溶融金属１００を収容する。溶融炉２は、その下方に設置された傾斜部材３に、溶融金属１００を流下できる。この溶融炉２から傾斜部材３への溶融金属１００の流下は、薄板製造方法における流下工程である。
【００５９】
傾斜部材３は、傾斜面３２を有し、水平方向を基準に傾いた角度を有して傾斜している。この傾斜は、溶融炉２からの溶融金属１００の流下方向に対して傾いている。また、図１に示されるとおり、溶融炉２から蓄積容器４につながるような傾きを、傾斜部材３は、有している。
【００６０】
傾斜部材３の傾斜面３２には、流下工程によって、溶融炉２から溶融金属１００が流下される。この傾斜面３２は、溶融金属１００の有する温度よりも低い温度を有している。また、傾斜面３２は、一定の傾斜角度を有しているので、流下工程で流下した溶融金属１００は、冷却されながら傾斜面３２を滑り落ちる。この冷却されながら滑り落ちる過程で、溶融金属１００において、マグネシウム合金の結晶が生成される。このマグネシウム合金の結晶が生成されることにより、溶融金属１００は、半凝固スラリー１０１となる。この傾斜面３２での半凝固スラリー１０１となる工程が、結晶生成工程である。
【００６１】
傾斜面３２で生成された半凝固スラリー１０１は、傾斜面３２をそのまま滑り落ちて、蓄積容器４に落下する。半凝固スラリー１０１が次々と落下することで、蓄積容器４には、半凝固スラリー１０１が蓄積される。この蓄積容器４に蓄積されることによって、マグネシウム合金の結晶が成長する。この結晶が成長する工程が、結晶成長工程である。このため、蓄積容器４には、結晶が成長した半凝固スラリー１０２（以下、「結晶成長スラリー」という）が蓄積される。
【００６２】
蓄積容器４は、この結晶成長スラリー１０２を吐出する。吐出方向の先には、成型冶具５が備わっている。成型冶具５は、一対の圧力ローラー５１、５２を有している。結晶成長スラリー１０２は、この一対の圧力ローラー５１、５２の間を通って圧力が付与される。この圧力ローラー５１、５２による圧力の付与により、結晶成長スラリー１０２の厚みが所定厚みに成型される。この成型が、成型工程である。成型工程によって、マグネシウム系金属の溶融金属１００は、薄板１０３に成型される。すなわち、薄板１０３が得られる。
【００６３】
このように、薄板製造装置１を用いた薄板製造方法は、流下工程、結晶生成工程、結晶成長工程、成型工程と、を備える。これらの工程を備える薄板製造方法は、マグネシウム系金属の溶融金属１００から、薄板１０３を製造できる。
【００６４】
実施の形態１における薄板製造方法は、次のようなメリットを有する。
（１）溶融金属１００を収容する溶融炉２から一連の工程で薄板１０３を得ることが出来る。このため、押出加工や中間処理加工などが不要となり、製造コストを低減できる。
【００６５】
（２）後述するように、得られる薄板１０３において、結晶の微細化および均一化が実現される。
【００６６】
次に各部の詳細について説明する。
【００６７】
（溶融炉）
溶融炉２は、カルシウムが添加されたマグネシウムの溶融金属を収容する。ここで、マグネシウムにカルシウムが添加されることで、マグネシウム系金属の発火温度を高めることが出来る。発火温度が高まると、高温環境下での薄板１０３の様々な加工が可能となる。当然ながら、薄板１０３が加工された様々な部品も、高温環境下での使用が可能となる。例えば、自動車、製造設備、輸送機器など高温となりやすいアプリケーションへの、薄板１０３を基にした部品の適用が容易となる。
【００６８】
ここで、溶融金属１００は、マグネシウムに溶融金属１００全体に対して、０．１ｍａｓｓ％〜１０ｍａｓｓ％のカルシウムが添加されていることが好適である。この範囲のカルシウムが添加されることで、マグネシウム系金属の溶融金属１００が成型された薄板１０３は、発火温度を高く、強度特性を向上することができる。発火温度が高くなれば、難燃性が向上し、薄板１０３を基に製造された種々の部品の機械的強度を上げることができる。
【００６９】
酸素との親和性が高いカルシウムが添加されることによって、マグネシウム溶融金属の表面に酸化カルシウムの被膜を形成し、溶融金属の酸化を防止する。また、この酸化皮膜は緻密かつ強靭であり、湯面の振動程度では破壊されない。このようなメカニズムで、薄板１０３は、発火温度が高くなる。
【００７０】
また、溶融金属１００は、マグネシウムに、溶融金属１００全体に対して０．１ｍａｓｓ％〜２０ｍａｓｓ％のアルミニウムが添加されていることも好適である。アルミニウムが添加されることでも、カルシウムが添加されるのと同様に、溶融金属１００が成型された薄板１０３の発火温度や強度特性が上昇するからである。当然に、薄板１０３やこれを基に製造された種々の部品等の難燃性が向上する。結果として、高温環境下での機械的強度が高まるメリットもある。
【００７１】
ここで、アルミニウムは、カルシウムと併せてマグネシウムに添加されてもよいし、アルミニウムのみがマグネシウムに添加されてもよい。また、カルシウムやアルミニウムの添加量は、上述した範囲内で、適宜定められれば良い。
【００７２】
溶融炉２には、マグネシウムを始めとして、添加されるカルシウムやアルミニウムが投入される。投入されるマグネシウムやカルシウムはビレットなどの状態で溶融炉２に投入される。溶融炉２は、加熱器１１を備えている。この加熱器１１は、溶融炉２内の坩堝を加熱する。この加熱によって、投入されたマグネシウムなどの原料が溶融される。
【００７３】
あるいは、溶融炉２には、予め溶融された原料が投入される。加熱器１１は、この溶融された原料を溶融状態に維持するために加熱する。加熱器１１は、いずれの場合でも、溶融炉２が収容する溶融金属１００を溶融状態に維持できる。溶融金属１００は、流下工程で、傾斜部材３に溶融金属１００を流下させるので、溶融炉２が、溶融金属１００の溶融状態を維持する必要があるからである。
【００７４】
溶融炉２は、排出路１３を有していることも好ましい。排出路１３は、上方の開口孔と底面の流下孔とを有している。また、溶融炉２は、溶融金属１００内部に押し込まれる制御棒１２を備える。この制御棒１２が溶融金属１００内部に押し込まれることで、溶融金属１００の表面位置が上昇する。この上昇に伴い、溶融金属１００は、開口孔から排出路１３に入り込む。この排出路１３に入り込んだ溶融金属１００は、流下孔から流下する。流下孔からの流下によって、傾斜部材３に溶融金属１００が流下される。
【００７５】
溶融炉２は、排出路１３と制御棒１２とによって、流下量（流下速度）を調整しながら、溶融金属１００を傾斜部材３に流下させることができる。あるいは、溶融炉から溶融金属１００が、ポンプなどの送出機構によって、傾斜部材３に流下されてもよい。流下工程を実現するために、溶融炉２から溶融金属１００を傾斜部材３に流下させるには、種々の手段が用いられればよい。
【００７６】
なお、溶融炉２の大きさや形状は、適宜定められれば良い。例えば、薄板製造装置１が、最終的に製造する薄板１０３の量によって、溶融炉２の大きさは定まる。あるいは、他の目的に用いられていた溶融炉２が薄板製造装置１に適用されてもよい。後者の場合には、薄板製造装置１のコストが低減できる。このように、他の目的での溶融炉２が適用できる点でも、薄板製造装置１（薄板製造方法）のコストが低減できる。
【００７７】
（傾斜部材）
傾斜部材３は、溶融炉２の下方に配置される。加えて、その表面である傾斜面３２に流下工程で流下される溶融金属１００を受ける。
【００７８】
傾斜面３２は、平面に対して傾斜角度を有しているので、流下工程で流下した溶融金属１００は、傾斜面３２を移動する（下り落ちる）。ここで、傾斜部材３は、その内部および裏面の少なくとも一方に冷却部材３１を備える。冷却部材３１は、傾斜面３２を冷却する。冷却部材３１は、例えば気体や液体の冷媒を循環させることで、冷却機能を発揮できる。あるいは、冷却部材３１は、熱伝導性の高い金属や合金を備えることで、冷却機能を発揮できる。
【００７９】
冷却部材３１は、これらの冷却機能に基づいて、傾斜面３２を移動する溶融金属１００を冷却する。この冷却により、傾斜部材３は、傾斜面３２において、溶融金属１００の結晶を生成させることにより半凝固スラリー１０１を生成する。
【００８０】
このとき、溶融金属１００は、傾斜面３２をゆっくりと下り落ちるように移動する（結晶生成工程）。早すぎず、かつ遅すぎない移動に加えて、冷却部材３１による冷却とが相まって、溶融金属１００は、凝固して固化するのではなく、内部で結晶を生成させる。この結晶の生成によって、溶融金属１００は、半凝固スラリー１０１となる。
【００８１】
傾斜部材３における結晶生成工程がなく、流下工程だけである場合には、結晶が生成されず最終的に製造される薄板の結晶粒度がばらついてしまう。あるいは、平面の冷却部材でそのまま冷却する場合でもそのまま固化してしまう。いずれの場合にも、結晶の生成が不十分となり、得られる薄板の結晶粒度のばらつきが生じる。
【００８２】
これに対して傾斜部材３による半凝固スラリー１０１の生成では、バランス良く移動と冷却の効果を与えることができる。この結果、溶融金属１００内部で結晶が生成される。この結晶の生成が、最終的に製造される薄板１０３の結晶粒度を微細化かつ均一化させることに繋がる。
【００８３】
このように傾斜部材３は、傾斜面３２と冷却部材３１とを利用して、結晶生成工程を実行できる。このため、傾斜部材３は、流下する溶融金属１００の流下量および温度の少なくとも一つに応じて、傾斜角度および傾斜面３２の長さ（面積）の少なくとも一つを変更可能であることも好適である。例えば、流下量が多い場合には、傾斜角度を緩やかにしたり傾斜面３２の長さを長くしたりする。流下量が多い場合でも、傾斜面３２において、十分に結晶を生成させるためである。
【００８４】
あるいは、流下量が少ない場合には、傾斜角度を大きくしたり傾斜面３２の長さを短くしたりしてもよい。結晶生成工程で、半凝固スラリーで留めるためである。
【００８５】
また、溶融金属の温度が高い場合には、傾斜角度を緩やかにしたり傾斜面３２の長さを長くしたりすることも好適である。結晶生成に必要となる冷却を十分に付与するためである。溶融金属の温度が低い場合には、傾斜部材３は、傾斜角度や傾斜面３２の長さを、逆にすればよい。
【００８６】
冷却部材３１は、流下工程で流下される溶融金属１００の流下量および温度の少なくとも一つに応じて、冷却能力を変更可能であることも好適である。上述のように、流下量が多い場合や温度が高い場合には、結晶生成工程での結晶の生成を十分に行うには、冷却能力が高いことが必要となるからである。逆に、流下量が少ない場合や温度が低い場合には、結晶生成工程での結晶の生成を十分に行うのに、冷却能力が高すぎることが好ましくないからである。
【００８７】
冷却部材３１が、流下する溶融金属１００の流下量や温度に基づいて、その冷却能力を変更可能であることは、結晶生成工程での確実な結晶生成を実現できる。
【００８８】
以上のように、傾斜部材３は、最終的に製造される薄板１０３の結晶粒度を微細化かつ均一化できる結晶生成を実現できる。加えて、傾斜角度や冷却能力などの変更により、種々の場合に対応して、確実に結晶を生成できる。
【００８９】
（蓄積容器）
蓄積容器４は、傾斜部材３で生成される半凝固スラリー１０１を蓄積する。蓄積容器４は、傾斜部材３の傾斜下部の下方に備えられ、傾斜部材３を滑り落ちる半凝固スラリー１０１を受けて蓄積する。蓄積容器４は、傾斜部材３より供給される半凝固スラリー１０１の量と、成型工程で製造される薄板１０３の製造速度との関係から、その蓄積可能容量が定められれば良い。
【００９０】
蓄積容器４は、傾斜部材３から供給される半凝固スラリー１０１を一定時間において蓄積する。この蓄積容器４での蓄積によって、半凝固スラリー１０１は、生成した結晶を成長させる。このとき、結晶の大きさおよび形状の少なくとも一つが成長する。
【００９１】
ここで、蓄積容器４は、傾斜部材３を移動して結晶が生成された半凝固スラリー１０１を、実際の薄板に加工する成型冶具５に送るまでのバッファの役割を果す。半凝固スラリー１０１を薄板に加工する成型冶具５は、その加える圧力によって、結晶の微細化および均一化を実現する。このため、傾斜部材３から成型冶具５に直接的に、半凝固スラリー１０１が送出されてもよい。
【００９２】
しかしながら、溶融炉２から流下される溶融金属１００によって、傾斜部材３は、半凝固スラリー１０１を生成する。このため、傾斜部材３で生成される半凝固スラリー１０１の生成量は、時間辺りでばらつく可能性もある。このばらついた状態で成型冶具５に半凝固スラリー１０１が送出されることは、結晶の微細化、均一化を成型冶具５が実現するのには好ましくない。
【００９３】
このため、蓄積容器４が、バッファとなって半凝固スラリー１０１を蓄積した状態で、成型冶具５に送出することは、単位時間において均一量の半凝固スラリー１０１を成型冶具５に送ることができる点で好ましい。このため、蓄積容器４は、半凝固スラリー１０１の蓄積時間を調整できる。あるいは、蓄積される時間と吐出までの時間との最適相関に基づいて、吐出までの時間を調整できる。
【００９４】
このようなバッファとしての蓄積の中で、蓄積容器４内部では、半凝固スラリー１０１に含まれる結晶の大きさおよび形状の少なくとも一つが成長できる。
【００９５】
結晶の大きさおよび形状の少なくとも一つが成長することで、最終的に製造される薄板１０３の結晶粒度が一定になる。結晶粒度が一定になることで、製造される薄板１０３の安定した品質が保証される。このため、薄板１０３を用いて製造される種々の部品等の機械的強度も安定する。もちろん、上述の通り、結晶成長スラリー１０２が成型冶具５に送られるまでの吐出時間（蓄積時間）が、最適に調整されることで、単位時間当たりに均一量の結晶成長スラリー１０２が送られる。
【００９６】
この均一量が送り込まれる成型冶具５は、圧力付与による薄板１０３の成型工程で、結晶の微細化と均一化を合わせて実現できる。この結果、薄板製造装置１（薄板製造方法）は、全体の要素の組み合わせを最適化して、結晶の微細化と均一化をさせた薄板１０３を製造できる。
【００９７】
蓄積容器４は、蓄積する結晶成長スラリー１０２を、成型冶具５に吐出する。吐出によって結晶成長スラリー１０２が、成型冶具５で成型されて薄板１０３が製造される。このとき、吐出までの蓄積時間によって、結晶成長スラリー１０２における結晶成長の度合いが定まる。
【００９８】
製造される薄板１０３の結晶粒度の均一化においては、結晶成長の度合いがその基準となる。このため、吐出までの蓄積時間が適切に制御されることが好適である。蓄積容器４は、結晶成長スラリー１０２の温度および粒度の少なくとも一つに基づいて、吐出までの蓄積時間を変更可能である。結果として、蓄積容器４は、結晶成長スラリー１０２の均一化を実現できる。
【００９９】
傾斜部材３で半凝固スラリー１０１を製造するだけでなく、蓄積容器４が結晶を成長させた結晶成長スラリー１０２を生成することで、最終的に製造される薄板１０３の結晶粒度の均一性をより高めることが出来る。すなわち、薄板製造方法は、傾斜部材３による結晶生成工程と蓄積容器４による結晶成長工程とを組み合わせることで、結晶粒度が均一であって機械的強度の高い薄板１０３を製造することができる。
【０１００】
また、最初の流下工程を実行する溶融炉２から蓄積容器４までの薄板製造装置１の要素のそれぞれは簡便であり組み合わせも簡便である。加えて、余分な要素や組み合わせを必要としない。これらの結果、薄板製造方法そのもののコストはもちろん、薄板１０３を製造するコストも低減できる。
【０１０１】
ここで、蓄積容器４は、成型冶具５に結晶成長スラリー１０２を吐出する際に、吐出角度を変更できることも好適である。変更できることで、成型冶具５は、ある角度で送り込まれる結晶成長スラリー１０２に適切な圧力を付与することができる。この適切な圧力によって、成型冶具５は、結晶の微細化および均一化を図った薄板１０３を成型できる。
【０１０２】
このように、蓄積容器４は、傾斜部材３と成型冶具５との間のバッファの役割を果す。このバッファにおいては、成型冶具５に結晶成長スラリー１０２、を均一かつ連続的に送ることも実現できる。更に、蓄積時間においては、半凝固スラリー１０１の結晶も一定の成長を図ることができ、薄板１０３に含まれる結晶の均一化に貢献できる。
【０１０３】
もちろん、蓄積時間は、結晶の肥大化を抑制できる時間（短時間が好ましい）でありつつ、均一量を連続的に吐出できる時間との最適なバランス点で定められる。このように、蓄積容器４は、薄板製造装置１全体での一つの役割を果すことができる。
【０１０４】
（成型冶具）
成型冶具５は、成型工程を実行して、結晶成長スラリー１０２から薄板１０３を得る。成型冶具５は、一対の圧力ローラー５１、５２を有している。圧力ローラー５１および圧力ローラー５２とは、互いに対向して蓄積容器４から吐出される結晶成長スラリー１０２に両方向から圧力を付与する。すなわち、対向する圧力ローラー５１と圧力ローラー５２とは、結晶成長スラリー１０２を挟み込むようにして、上下から圧力を加える。
【０１０５】
この上下から加えられる圧力によって、結晶成長スラリー１０２は、所定の厚みに成型されて薄板１０３が得られる。もちろん、圧力ローラー５１と圧力ローラー５２とは、上下ではなく吐出方向と成型方向にあわせて圧力を付与すればよい（例えば、左右から圧力を付与する）。
【０１０６】
圧力ローラー５１、５２との相互間距離は、成型される薄板１０３の厚みに対応する。圧力ローラー５１、５２との相互間距離は、変更可能であることが好ましい。成型冶具５が成型する薄板１０３の厚みを、変更可能に出来るからである。圧力ローラー５１、５２は、調整された相互間距離での圧力付与により、所定厚みの薄板１０３を成型できる。
【０１０７】
また、上述の通り、成型冶具５は、送り込まれる結晶成長スラリー１０２に圧力を加えることで、結晶の均一化を図ることができる。この均一化を実現する中で、蓄積容器４での蓄積時間と相まって、結晶の微細化も実現できる。このようにして、最終的に、成型冶具５は、結晶の微細化と均一化を両立した薄板１０３を成型できる。
【０１０８】
このようにして得られた薄板１０３は、次の特徴を有する。
【０１０９】
（１）カルシウムの添加により、発火温度が高くなり難燃性を有する。
（２）結晶生成工程と結晶成長工程との最適な組み合わせにより、結晶粒度の微細化および均一化が実現される。
（３）（２）によって、高い機械的強度を有する。
（４）溶融炉２の溶融金属１００から一連の要素での工程を経るだけであるので、製造工程が簡易となり、製造コストが低い。
【０１１０】
このようにして、実施の形態１における薄板製造方法は、従来技術の問題を全て一度に解決でき、低コストでありながら様々なアプリケーションに使用可能なマグネシウム系合金の薄板を製造できる。
【０１１１】
（実施の形態２）
【０１１２】
実施の形態２について説明する。実施の形態２では、実際に発明者が実施の形態１で説明した薄板製造方法で薄板を製造した実験結果を説明する。
【０１１３】
（実施例）
【０１１４】
（１）溶融金属
溶融金属として、マグネシウムに約３ｍａｓｓ％のアルミニウム、約１ｍａｓｓ％の亜鉛、約１ｍａｓｓ％のカルシウムを添加したマグネシウム合金が用いられた。
【０１１５】
溶融金属は、溶融炉２に相当する炉内に設置した坩堝で溶解されて得られた。坩堝は、ニッケルフリーのＳＵＳ４３０ステンレス鋼で製造されたものであり、この表面に純アルミニウムめっきが施されて９７３Ｋで２４時間の拡散処理がなされて、マグネシウム系金属の溶融金属と反応しにくい層が形成されている。
【０１１６】
実施例のマグネシウム系金属の溶融金属の液相線温度は、８９６Ｋであり、固相線温度は７８６Ｋであることが確認された。坩堝においては、９４３Ｋの温度に加熱することで、実施例のマグネシウム合金が溶融金属とされる。
【０１１７】
（２）流下工程
坩堝には、坩堝と同様の素材や表面処理を施された制御棒が押し込まれて、溶融金属の表面位置が上昇することで、坩堝から傾斜部材に実施例の溶融金属が流下する。
【０１１８】
（３）結晶生成工程
傾斜部材の材質は、熱伝導性の良好な純銅であり、表面には離型材としてのＢＮ(窒化ホウ素)が塗布されている。流下工程において坩堝から流下した実施例の溶融金属は、この傾斜部材に流下する。傾斜部材は、上述の通り熱伝導性の良好な純銅であるので傾斜部材に流下された実施例の溶融金属は、冷却されつつ滑り落ちる。この滑り落ちる際に、結晶が生成される。結果として、半凝固スラリーが、傾斜部材で生成される。
【０１１９】
（４）結晶成長工程
半凝固スラリーは、蓄積容器に蓄積される。ここで、蓄積容器の例としてタンディッシュが用いられた。タンディッシュは、断熱性素材である珪酸カルシウムボードが用いられて、半凝固スラリーを蓄積する蓄積部と成型冶具に吐出するノズル部を有している。ノズル通過時には、結晶成長スラリーは、大気との接触が遮断されるように、タンディッシュは構成されている。
【０１２０】
このタンディッシュにおいて、半凝固スラリーの結晶が成長して、結晶成長スラリーが得られる。ノズル部を通じて結晶成長スラリーを吐出して、成型冶具で薄板を成型した。
【０１２１】
（５）成型工程
成型冶具として、一対の上下ロールが用いられた。上下ロールは純銅で作製されている。上下ロールのそれぞれは、φ３００ｘ２５０ｍｍであり、内部を冷却水が通る。ノズル部から吐出される結晶成長スラリーが、この上下ロールの間に送り込まれて圧力が付与されて薄板が作製された。
【０１２２】
この薄板の作製を行う成型工程は、次の条件で行われた。
【０１２３】
鋳造温度  ：  ９１１Ｋ
傾斜部材長さ  ：  １５０ｍｍ
傾斜部材角度  ：  ６０度
結晶成長スラリー吐出量  ：  １０．２（１０−３ｍ３／ｍｉｎ）
上下ロール回転速度  ：  ２３．０ｍ／ｍｉｎ
タンディッシュ角度  ：  ５度
【０１２４】
ここでタンディッシュ角度とは、蓄積容器であるタンディッシュを、上下ロールに対しての吐出角度を意味する。
【０１２５】
この条件での成型工程により、図２に示されるような板厚２ｍｍ、板幅１５０ｍｍの薄板が、連続的に成型（製造）できた。図２は、本発明の実施の形態２における実施例での製造された薄板の写真である。図２の写真より明らかな通り、マグネシウム系金属の薄板が、図１の薄板製造装置１で製造されることが、実験により確認された。
【０１２６】
（実験結果）
【０１２７】
（結晶の粒径）
図２に示される薄板の凝固組織観察が行われた。平均結晶粒径は、３５μｍであった。平均結晶粒径が３５μｍであることは、薄板の結晶粒度が、微細化されていることを示している。また、図２の凝固組織観察での拡大写真を、図３に示す。図３は、本発明の実施の形態２における実施例で製造された薄板内部の光学顕微鏡観察によって得られた写真である。
【０１２８】
図３の写真から明らかな通り、薄板の結晶は、微細化されているだけでなく、均一化されている。この微細化および均一化されていることで、薄板の機械的強度や塑性加工性が高いことが確認された。金属や合金においては、結晶が微細であると共に均一であることが、外部からの圧力や衝撃に対して強い機械的強度を有するからである。同時に、塑性加工性が高いことの要件である。
【０１２９】
このことから、実施例の薄板は、高い塑性加工性および機械的強度を有し、様々な形状に加工しやすいことを示している。
【０１３０】
（特性評価試験）
発明者は、図２に示される製造された薄板の特性評価を行った。特性評価の一つとして、まず圧延実験を行った。薄板を２００ｘ５０ｘ２ｍｍの寸法の試験片に切り出して、０．０５ｍｍ／ｐａｓｓの圧下量で圧延を行う。この圧延において目視で試験片にわれが確認できなければ同条件で加熱および圧延を繰り返した。
【０１３１】
ここで、試験片は、所定の温度で加熱された直後に、０．０５ｍｍ／ｐａｓｓの圧下量で圧延された。加熱は、圧延前の予熱での加熱であり、この加熱温度である所定温度は、室温、３７３Ｋ、４７３Ｋ，５７３Ｋの４つの温度である。
【０１３２】
この加熱と圧延の繰り返しにおいて、目視で割れが確認できたときの板厚を測定し、２ｍｍからの板厚変化量によって限界累積圧延率を算出した。
【０１３３】
更に、薄板のビッカース硬さ試験を行った。ビッカース硬さ試験の手順は、上述の試験片表面を、耐水エメリー紙＃１２００仕上げとして、室温において試験力９．８Ｎ、試験力保持時間２５秒で行った。
【０１３４】
加えて、薄板のエリクセン試験を行った。薄板から６０ｘ６０ｘ２ｍｍの試験片を切り出し、この試験片を基に、エリクセン試験が行われた。試験の条件は、パンチ径２０ｍｍ、ダイス外径５５ｍｍの試験機を用いて、室温においてパンチ押し込み速度５ｍｍ／ｍｉｎである。
【０１３５】
（圧延試験結果）
圧延試験の結果を図４に示す。図４は、本発明の実施の形態２における実施例の圧延試験結果のグラフである。図４の横軸は予熱温度であり、縦軸は上述した限界累積圧延率である。ここで、図４のグラフにおけるＡＺＸ３１１は、実施例のマグネシウム合金の薄板である。ＡＺ３１は、カルシウムを含有せず、アルミニウムを３ｍａｓｓ％、亜鉛を１ｍａｓｓ％のマグネシウム合金（ＡＺ３１合金）であり、実施例と同じ方法で作製した薄板である。比較例１として示している。Ｃｈｉｌｌ  ｃａｓｔ  ｓｈｅｅｔは、傾斜部材を用いずに製造されたＡＺ３１合金の薄板（通常薄板）である。比較例２として示している。
【０１３６】
ここで、予熱温度とは、上述した圧延前の加熱時の所定温度であり、室温、３７３Ｋ、４７３Ｋ，５７３Ｋの４つの温度である。
【０１３７】
図４のグラフから明らかな通り、実施例のマグネシウム合金の常温での限界累積圧下率は２０％を越えている。これは、カルシウムを添加していないＡＺ３１合金薄板と同等の値である。しかしながら、予熱温度３７３Ｋ以上では通常薄板と同程度の値となっている。
【０１３８】
これは、実施例のマグネシウム合金の薄板が、結晶微細化の効果によって室温での塑性加工性が向上しているのに加えて、カルシウム添加により実施例の薄板の硬度が高まったことを示している。この結果より、実施例のマグネシウム合金の薄板は、高い塑性加工性と高い機械的強度を両立させていることが分かる。
【０１３９】
（ビッカース硬さ試験結果）
ビッカース硬さ試験の結果を、図５に示す。図５は、本発明の実施の形態２におけるビッカース硬さ試験の結果を示すグラフである。図５のグラフから明らかな通り、実施例のマグネシウム合金の薄板は、比較例１のＡＺ３１合金より、ビッカース硬さが、２０％向上している。これは、カルシウムが添加されることで、結晶粒界に硬くて脆い特徴を有するＡｌ２Ｃａ金属間化合物が分布したためであると考えられる。
【０１４０】
図５の結果より明らかな通り、実施例のマグネシウム合金の薄板は、硬さが高まり、高い機械的強度を有している。この結果、実施例の薄板は、様々な用途に適用可能となる。
【０１４１】
（エリクセン試験結果）
エリクセン試験では、図６に示される結果が得られた。図６は、本発明の実施の形態２におけるエリクセン試験の結果を示すグラフである。
【０１４２】
一般的には、マグネシウムにカルシウムが添加されると、塑性加工性が悪くなる。このため、カルシウムが添加された合金である通常のＡＺＸ３１１のエリクセン値は、カルシウムの添加されていないＡＺ３１に比べて、極めて低くなる。エリクセン値が低いことは、塑性加工性の悪さを示す。
【０１４３】
しかしながら、図６の結果に示されるように、カルシウムの添加されたＡＺＸ３１１であっても、本発明の薄板製造方法で得られる場合（実施例）には、エリクセン値の低下が抑えられている。ＡＺ３１に比較しても、図６の結果は遜色が無いレベルである。
【０１４４】
加えて、ビッカース硬さは、比較例であるＡＺ３１よりも２０％も増加している。この結果と合わせると、エリクセン値の結果も、本発明の薄板製造方法が、強度、硬さ、耐久性、塑性加工性のそれぞれでバランスのよいマグネシウム系金属の薄板を製造できることが分かる。
【０１４５】
以上の試験結果からわかる通り、実際に作製された実施例のマグネシウム系金属の薄板は、次の特性を有している。
【０１４６】
（１）カルシウムの添加により、発火温度が高くなり難燃性を有する。
（２）結晶生成工程と結晶成長工程との組み合わせにより、結晶粒度の微細化および均一化が実現される。
（３）（２）によって、高い機械的強度を有する。
（４）溶融釜２の溶融金属１００から一連の要素での工程を経るだけであるので、製造工程が簡易となり、製造コストが低い。
【０１４７】
実験から明らかな通り、本発明の薄板製造方法は、様々な用途に利用可能なマグネシウム系金属の薄板を製造することが出来る。
【０１４８】
なお、実施の形態１〜２で説明されたマグネシウム系金属の薄板の製造方法は、本発明の趣旨を説明する一例であり、本発明の趣旨を逸脱しない範囲での変形や改造を含む。
【符号の説明】
【０１４９】
１    薄板製造装置
１１  加熱器
１２    制御棒
１３    排出路
２    溶融炉
３    傾斜部材
３１    冷却部材
３２    傾斜面
４    蓄積容器
５    成型冶具
５１    圧力ローラー
１００    溶融金属
１０１    半凝固スラリー
１０２    結晶成長スラリー
１０３    薄板
【図１】
2015188926.tif 000003
【図２】
2015188926.tif 000004
【図３】
2015188926.tif 000005
【図４】
2015188926.tif 000006
【図５】
2015188926.tif 000007
【図６】
2015188926.tif 000008